СЫРЬЕВАЯ СМЕСЬ ДЛЯ ПРОИЗВОДСТВА КЕРАМЗИТА
CRUDE MIXTURE FOR MAKING EXPANDED CLAY

Изобретение относится к промышленности смолильных материалов и касается производства керамзита.
Известна сырьевая смесь дня производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, волокнистые отходы первичной переработки шерсти, воду, в качестве глинистого сырья содержит глину монтмориллонитовую и дополнительно - трепел и гидролизный лигнин при следующем соотношении компонентов, мас.%: глина монтмориллонитовая 53,6-60,6; волокнистые отходы первичной переработки шерсти 1,0-1,4; вода 22,0-6,0; трепел 15,0-19,0;  гидролизный лигнин 0,4-1,0.
В таблице приведены составы сырьевой смеси для производства керамзита.
Таблица.
Компоненты
Состав №
Глина монтмориллонитовая
Волокнистые отходы первичной переработки шерсти
Вода
Трепел
Гидролизный лигнин
1
60,6
1,4
22,0
15,0
1,0
3-4
2
57,1
1,2
24,0
17,0
0,7
3-4
3
53,6
1,0
26,0
19,0
0,4
3-4
В составе сырьевой смеси используют глины монтмориллонитовые, включающие A1-монтмориллонит Fe-монтмориллонит (нонтронит).
Компоненты дозируют в требуемых количествах и смешивают. Из полученной сырьевой смеси формуют гранулы (фракция 20-40 мм), которые сушат и обжигают при температуре 1100-1150°С.
Источник информации
l. SU 6281229, C04B 14/12, 1978.